Task: Translation
Input (Czech): ﻿Transparentní substrát (6) obsahuje antireflexní povlak, sestávající ze souvrství (A) tenkých vrstev z dielektrického materiálu s prostřídanými vysokými a nízkými indexy lomu. Souvrství obsahuje první vrstvu (1) s vysokým indexem lomu, mající index lomu n.sub.1.n. od 1,9 do 2,1 a geometrickou tloušťku e.sub.1.n. od 5 do 50 nm, druhou vrstvu (2) s nízkým indexem lomu, mající index lomu n.sub.2.n. od 1,35 do 1,65, s geometrickou tloušťkou e.sub.2.n. od 5 do 50 nm, třetí vrstvu (3) s vysokým indexem lomu, mající index lomu n.sub.3 .n.od 1,9 do 2,1, s geometrickou tloušťkou e.sub.3.n. nejméně 70 nm a menší než 110 nm nebo rovnou 110 nm, a čtvrtou vrstvou (4) s nízkým indexem lomu, mající index lomu n.sub.4.n. od 1,35 do 1,65, a s geometrickou tloušťkou e.sub.4 .n.nejméně 80 nm. Řešení se dále týká zasklívacího dílce obsahujícího nejméně jeden substrát, způsobu získávání tohoto zasklívacího dílce a jeho použití.
Output (English): The transparent substrate (6) comprises an antireflective coating consisting of a stack (A) of thin layers of dielectric material with alternating high and low refractive indices. The stack comprises a first high refractive index layer (1) having a refractive index n.sub.1.n. from 1.9 to 2.1 and the geometric thickness e.sub.1.n. from 5 to 50 nm, a second low refractive index layer (2) having a refractive index n.sub.2.n. from 1.35 to 1.65, with a geometrical thickness of e.sub.2.n. from 5 to 50 nm, a third high refractive index layer (3) having a refractive index n.sub.3 of from 1.9 to 2.1, with a geometric thickness e.sub.3.n. at least 70 nm and less than 110 nm or equal to 110 nm, and a fourth low refractive index layer (4) having a refractive index n.sub.4.n. from 1.35 to 1.65, and with a geometrical thickness of e.sub.4, at least 80 nm. The invention further relates to a glazing comprising at least one substrate, a method for obtaining the glazing and using it.